ЦЕОЛИТНЫЕ КАТАЛИЗАТОРЫ, СОДЕРЖАЩИЕ МЕТАЛЛЫ

1. Композиция катализатора, содержащая:
а. алюмосиликатный цеолитный материал, включающий в себя диоксид кремния и диоксид алюминия в каркасе СНА и имеющий соотношение оксида кремния и оксида алюминия (SAR) примерно 10 - примерно 25,
b. примерно 1 - примерно 5 массовых процентов базового металла (“ВM”), считая на общую массу цеолитного материала, где указанный базовый металл расположен в указанном цеолитном материале в виде свободного и/или внекаркасного обмененного металла;
с. щелочной или щелочноземельный металл (в общем “AM”), расположенный в указанном цеолитном материале в виде свободного и/или внекаркасного обмененного металла, где ВМ и АМ присутствуют, соответственно, в мольном соотношении примерно 15:1 - примерно 1:1.
2. Катализатор по п.1, в котором диоксид алюминия содержит алюминий (Al), который является частью каркаса цеолита, и композиция катализатора имеет мольное соотношение (ВМ+АМ):Al примерно 0,1 - примерно 0,4.
3. Катализатор по п.2, в котором мольное соотношение ВМ и Al составляет менее чем 0,25:1.
4. Катализатор по п.2, в котором мольное соотношение ВМ и АМ составляет примерно 10:1 - примерно 3:1.
5. Катализатор по п.2, в котором указанный алюмосиликатный цеолитный материал имеет SAR примерно 15 - примерно 20, и мольное соотношение ВМ:Al примерно 0,1 - примерно 0,24.
6. Катализатор по п.1, в котором базовый металл выбран из хрома, марганца, железа, кобальта, никеля и меди, и их смесей таковых.
7. Катализатор по п.1, в котором указанный щелочной или щелочноземельный металл представляет собой щелочной металл, выбранный из группы, состоящей из Na, K, Rb и Са.
8. Катализатор по п.1, в котором указанный щелочной или щелочноземельный металл представляет собой щелочноземельный металл, выбранный из группы, состоящей из Mg, Ca, Sr и Ва.
9. Катализатор по п.4, в котором указанный базовый металл выбран из группы, состоящей из Cu, Fe и комбинаций таковых, указанный щелочной или щелочноземельный металл выбран из группы, состоящей из Са, К и комбинаций таковых, и ВМ:Al присутствуют в мольном соотношении примерно 0,17 - примерно 0,24.
10. Катализатор по п.8, в котором указанный базовый металл представляет собой Cu, а указанный щелочной металл представляет собой Са.
11. Катализатор по п.8, в котором указанный базовый металл представляет собой Cu, а указанный щелочной металл представляет собой К.
12. Катализатор по п.8, в котором указанный цеолит имеет изотип SSZ-13.
13. Композиция катализатора по п.3, в которой указанный цеолит имеет средний размер кристалла примерно 1 мкм - примерно 5 мкм.
14. Композиция катализатора по п.1, дополнительно содержащая:
d. примерно 1 - примерно 10 массовых процентов церия в указанном цеолитном материале, считая на общую массу цеолита, где указанный церий присутствует в форме, выбранной из обмененных ионов церия, мономерного оксида церия, олигомерного оксида церия и комбинаций таковых, при условии, что указанный олигомерный оксид церия имеет размер частиц менее чем 5 мкм.
15. Композиция катализатора по п.14, которая является, по существу, свободной от Zr, ZrO, Ti и TiO.
16. Каталитически активный слой из пористого оксида, включающий:
а. композицию катализатора по п.1, и
b. один или более стабилизаторов и/или связующих, выбранных из оксида церия, оксида алюминия, оксида кремния, (нецеолитного) алюмосиликата, встречающихся в природе глин, TiO2, ZrO2 и SnO2.
где композиция катализатора и один или более стабилизаторов и/или связующих присутствуют в кашице вместе.
17. Каталитическое изделие, включающее:
а. композицию катализатора по п.1, и
b. субстрат,
где композиция катализатора расположена на поверхности субстрата, проникает, по меньшей мере, в часть субстрата, или комбинация таковых.
18. Каталитическое изделие по п.17, в котором указанный субстрат представляет собой проточный монолит.
19. Каталитическое изделие по п.17, в котором указанный субстрат представляет собой монолит пристеночного течения.
20. Способ восстановления NOx в выхлопном газе, включающий:
контактирование выхлопного газа, полученного в процессе сгорания обедненной смеси и содержащего NOx, и восстанавливающего средства с композицией катализатора по п.1; и превращение части указанного NOx в N2 и Н2О.